(57)【要約】【課題】ラッピング加工、真空成形加工、真空圧空成形加工等による二次元成形加工を施せる金属光沢調化粧シートを提供すること。【解決手段】金属箔層を用いた金属調化粧シートであって、合成樹脂基材シート、一面に微細な研磨模様を設けた金属箔層、非晶状態にある結晶性ポリエステル系樹脂からなる透明合成樹脂層を少なくともこの順に設けてなること、また表面に耐候性保護層を設けてなること、また、前記透明合成樹脂層と金属箔層との間に、透明または半透明の、非晶性ポリエステル樹脂層または接着剤層を設けてなることを特徴とする。【選択図】  図１
2005343114.tif 000002
【特許請求の範囲】
【請求項１】
金属箔層を用いた金属調化粧シートであって、合成樹脂基材シート、一面に微細な研磨模様を設けた金属箔層、非晶状態にある結晶性ポリエステル系樹脂からなる透明合成樹脂層を少なくともこの順に設けてなることを特徴とする金属調化粧シート。
【請求項２】
表面に耐候性保護層を設けてなることを特徴とする、請求項１記載の金属調化粧シート。
【請求項３】
前記透明合成樹脂層と金属箔層との間に、透明または半透明の、非晶性ポリエステル樹脂層または接着剤層を設けてなることを特徴とする請求項１記載の金属調化粧シート。
【発明の詳細な説明】
【技術分野】
【０００１】
本発明は建築物の内外装、家具、車輛内装、家電品、キッチン什器、キッチン什器の扉等に使用するための金属光沢調化粧シートに関し、特にはラッピング加工、真空成形加工、真空圧空成形加工等により端部の曲げ成形加工適性を有する金属調化粧シートに関する。
【背景技術】
【０００２】
従来、ステンレス箔の片面に合成樹脂フィルムを貼着し、この合成樹脂面をアルミ成形基材に貼り付けるステンレス調積層成形品が知られていた。アルミに比べ高価なステンレス箔をアルミ基材に貼ることで高級感を出したものであったが、ステンレス箔の厚みとして５０〜１００μｍ程度が必要であったため、二次元成形加工が困難なものであった。（特許文献１）。
【０００３】
また、アルミ箔またはアルミ蒸着層を内部に設け、表面にエンボスの入ったポリエチレンテレフタレート樹脂シートを本出願人により提案されているが、金属調の意匠性と成形性が十分でないことと、表面の耐汚染性が良くないという問題点があった。（特許文献２）。
【０００４】
アルミ箔またはアルミ蒸着層にインライン加工を設け、表面に透明合成樹脂層を設けたものもあったが、特にラッピング加工、真空成形加工、真空圧空成形加工等により端部の曲げ成形加工の際、シートのより戻りがあるため適さないという問題があった。（特許文献３）
【特許文献１】特開平６−９１８０４号公報
【特許文献２】特開平８−２１６３３４号公報
【特許文献３】実開昭６１−３７９２５号
【発明の開示】
【発明が解決しようとする課題】
【０００５】
本発明は前記問題点を解決するためになされたものであり、その課題とするところは、ラッピング加工、真空成形加工、真空圧空成形加工等による二次元成形加工を施せる金属光沢調化粧シートを提供することにある。
【課題を解決するための手段】
【０００６】
本発明は前記課題を解決するためになされたものであり、その請求項１記載の発明は、金属箔層を用いた金属調化粧シートであって、合成樹脂基材シート、一面に微細な研磨模様を設けた金属箔層、非晶状態にある結晶性ポリエステル系樹脂からなる透明合成樹脂層を少なくともこの順に設けてなることを特徴とする金属調化粧シートである。
【０００７】
また、請求項２記載の発明は、表面に耐候性保護層を設けてなることを特徴とする、請求項１記載の金属調化粧シートである。
【０００８】
また、請求項３記載の発明は、前記透明合成樹脂層と金属箔層との間に、透明または半透明の、非晶性ポリエステル樹脂層または接着剤層を設けてなることを特徴とする請求項１記載の金属調化粧シートである。
【発明の効果】
【０００９】
請求項１記載の発明により、非晶状態にある結晶性ポリエステル樹脂からなる透明合成樹脂層を設けることで、透明性と柔軟性を有し、２次元成形加工に優れた金属調化粧シートとすることが可能となる。
【００１０】
また、請求項２記載の発明により表面の耐候性、耐汚染性をさらに強固なものとすることが可能となる。
【００１１】
また、請求項３記載の発明により、非晶性ポリエステル樹脂層を設けることで、層間の接着性を強固なものとし、また金属光沢を保ちながら容易に且つ安定して金属調に他の色調を付与することが可能となる。
【発明を実施するための最良の形態】
【００１２】
以下に本発明の金属調化粧シートを図面に基づき詳細に説明する。
【００１３】
図１に本発明の金属調化粧シートの一実施例の断面の構造を示す。非晶状態にある結晶性ポリエステル系樹脂からなる透明合成樹脂層１０、接着剤層２０、研摩模様３１、金属箔層３０、接着剤層４０、合成樹脂基材シート５０という構成であり、透明または半透明の非晶性ポリエステル樹脂層６０、表面保護層１１、裏面プライマー層５１などを設けても良い。
【００１４】
本発明における非晶状態にある結晶性ポリエステル系樹脂からなる透明合成樹脂層１０としては、ポリエチレンテレフタレート、ポリブチレンテレフタレート、ポリナフタレンテレフタレートなどに代表されるポリエステル系樹脂などが使用可能であり、特には透明性の点でポリエチレンテレフタレート樹脂が好適である。厚みとしては２５〜１００μｍが表面の平滑性及び二次加工性の点において好適である。更に好ましくは、２５〜７５μｍが好ましい。
【００１５】
本発明における接着剤層２０、４０としては、ポリエステル系、ポリエーテル系、酢酸ビニル系、エチレン−酢酸ビニル系、ポリウレタン系、エポキシ系などの接着剤を使用することが出来る。厚みとしては２〜１００μｍ程度が好適である。２μｍより薄くなると後述の研摩模様の凹凸を十分に覆うことが出来ず、所謂エア噛みなどの意匠上、物性上の欠点を引き起こす場合がある。また、半透明に着色する場合は、公知の有機無機透明顔料等が使える。
【００１６】
本発明における金属箔層３０としてはアルミニウム箔、金箔、銀箔、ステンレス箔、鉄箔など種々の金属箔が使用可能であるが、特には経済性、加工のし易さの点においてアルミニウム箔が好適である。厚みとしては５μｍ〜２００μｍ程度が好適である。５μｍより薄くなると後述の研摩模様の付与が困難となる。尚、アルミ箔の表面は、各種表面処理をしたほうが、変色、接着性の点で好ましい。シランカップリング処理、ベーマイト処理等が好ましい。
【００１７】
本発明における金属箔層３０の上面乃至下面には研摩模様３１を有している。この研摩模様３１とはストレートヘアライン模様、クロスヘアライン模様、スピン模様などに代表されるものであり、形成のためには金属箔３０に対してブラシロールや粗面ロール、サンドペーパーなどで表面を研摩する。この研摩模様は通常金属箔層３１の上面に形成されるが、金属箔層が５μｍ〜２０μｍ程度と薄い場合には下面に形成しても、研摩の際に生じた凹凸の影響が上面にも現れ、上面からも十分視認出来る程度に研摩模様を表現することが出来る。
【００１８】
表面保護層１１としては、プレポリマーやオリゴマーとしてポリエステルアクリレート、ウレタンアクリレート、エポキシアクリレート等のアクリレート類、ポリエステルメタクリレート、ウレタンメタクリレート、エポキシメタクリレート等のメタクリレート類系等が使用可能であり、厚みとしては、０．５μｍ〜２０μｍ更には、１μｍ〜１０μｍが耐キズ性、二次元成形時の折り曲げ割れ難さの点で好適である。公知の光開始剤として１−ヒドロキシ−シクロヘキシル−フェニル−ケトン、ベンジルジメチルケタール等が好ましい。紫外線吸収剤、光安定剤を添加しても良い。また、硬化後の柔軟性を付与するために熱反応硬化剤としてトリレンジイソシアネート（ＴＤＩ）、ヘキサメチレンジイソシアネート（ＨＭＤＩ）、イソホロンジイソシアネート（ＩＰＤＩ）、キシリレンジイソシアネート（ＸＤＩ）等があるが耐候性等の点からＨＭＤＩが特に望ましい。
【００１９】
また、耐汚染性を付与するために、反応基を有するシリコーンオイルを添加するのが望ましい。各種の変性シリコーンオイルが用いられるが、アミノ変性、メタクリル変性、カルボキシル変性、カルビノール変性、エポキシ変性、アルコール変性等の変性シリコーンオイルが塗膜密着性、耐汚染性から望ましい。主剤の電離放射線硬化型樹脂１００重量部に対して０．１重量部から５重量部添加が塗膜密着性、耐汚染性から望ましい。塗布厚みは、５〜１０μｍが耐キズ性、密着性、耐候性の点から望ましい。
【００２０】
裏面プライマー層５１としては、２液硬化型ウレタン樹脂系等が使用可能であり、接着性やブロッキング防止の点からシリカを添加しても良い。厚みとしては１〜１０μｍが接着性の点で好適である。
【実施例１】
【００２１】
非晶状態にある結晶性ポリエステル樹脂からなる透明合成樹脂層として、厚み６０μｍのＡ−ＰＥＴ「ＮＡＧＡＳＥ  Ａ−ＰＥＴ」（長瀬産業株式会社製）を用い、この一面に透明または半透明の非晶性ポリエステル樹脂層として厚み１４０μｍの透明顔料で薄いグレーに着色したＰＥＴ−Ｇを常温でドライラミネートした。
【００２２】
次に接着剤層として、乾燥後の塗布量が１０μｍとなるように２液硬化ウレタン樹脂接着剤を塗工し、乾燥後に金属箔層として圧延時にヘアライン加工した後シランカップリング剤処理した厚み１０μｍのアルミニウム箔を用い、これとドライラミネートした。
【００２３】
次に、着色ポリプロピレン樹脂基材層の裏面に２液硬化型ウレタン樹脂系裏面プライマーを乾燥後の厚み１．５μｍ塗工乾燥し、更に印刷面に乾燥後の厚み８μｍの２液硬化型ウレタン樹脂接着剤で上記アルミニウム箔面とドライラミネートして本発明の金属調化粧シートを作製した。得られたシートは、透明性と柔軟性を有し、２次元成形加工に優れた金属調化粧シートとなった。
【産業上の利用可能性】
【００２４】
本発明の金属調化粧シートは特にキッチン什器、キッチン什器の扉等に好適に使用されるステンレス調の金属調化粧シートとして２次元成形加工が可能である。
【図面の簡単な説明】
【００２５】
【図１】本発明の金属光沢調化粧シートの一実施例の断面の構造を示す説明図である。
【符号の説明】
【００２６】
１０…非晶状態にある結晶性ポリエステル樹脂からなる透明合成樹脂層
２０…接着剤層
３０…金属箔層
３１…研摩模様
４０…接着剤層
５０…合成樹脂層
６０…透明または半透明の非晶性ポリエステル樹脂層
１１…表面保護層
５１…裏面プライマー層
【図１】
2005343114.tif 000003